РАССЛОЕНИЕ ГРАФИТА С ПОМОЩЬЮ ГЛУБОКИХ ЭВТЕКТИЧЕСКИХ РАСТВОРИТЕЛЕЙ

1. Способ получения расслоенного графита, включающий:
a) приготовление первой смеси графита и глубокого эвтектического растворителя и
b) проводимую в существенной степени гомогенизацию первой смеси с получением гомогенизированной смеси, содержащей расслоенный графит.
2. Способ по п. 1, дополнительно включающий:
смешивание указанной гомогенизированной смеси, содержащей расслоенный графит, с ранее приготовленной второй смесью полимера и глубокого эвтектического растворителя с получением полимерного композита, включающего расслоенный графит.
3. Способ по п. 1, дополнительно включающий:
дегомогенизацию гомогенизированной смеси с получением дегомогенизированной смеси.
4. Способ по п. 1, дополнительно включающий:
дегомогенизацию гомогенизированной смеси с получением дегомогенизированной смеси,
извлечение расслоенного графита из дегомогенизированной смеси с получением выделенного расслоенного графита.
5. Способ по п. 1, дополнительно включающий:
дегомогенизацию гомогенизированной смеси с получением дегомогенизированной смеси,
извлечение расслоенного графита из дегомогенизированной смеси с получением выделенного расслоенного графита,
смешивание выделенного расслоенного графита с ГЭР с получением смеси расслоенный графит-ГЭР, и
объединение смеси расслоенный графит-ГЭР с полимером с получением полимерного материала, которая содержит расслоенный графит.
6. Способ по любому из пп. 1-5, в котором глубокий эвтектический растворитель включает соль аммония и донор водородной связи.
7. Способ по п. 6, в котором солью аммония является галогенид аммония.
8. Способ по п. 7, в котором солью аммония является (2-гидроксиэтил)триметиламмонийхлорид.
9. Способ по п. 6, в котором донор водородной связи выбран из группы, включающей спирт, амин, амид, мочевину, тиомочевину, имидазол и карбоновую кислоту.
10. Способ по п. 9, в котором донором водородной связи является этиленгликоль.
11. Способ по любому из пп. 1-5, 9 или 10 в котором расслоенный графит включает листы графита разной толщины.
12. Способ по любому из пп. 1-5, 9 или 10 в котором указанный расслоенный графит по меньшей мере частично состоит из листов, обладающих такой же толщиной, как толщина графена, так что по меньшей мере часть указанного расслоенного графита представляет собой графен.
13. Способ по п. 1, в котором гомогенизацию смеси проводят путем подведения энергии.
14. Способ по п. 1, в котором гомогенизацию проводят путем перемешивания первой смеси.
15. Способ по п. 1, в котором гомогенизацию проводят путем обработки первой смеси ультразвуком.
16. Способ по п. 1, отличающийся тем, что к смеси не подводят электрический ток.
17. Способ по п. 1 отличающийся тем, что между двумя графитовыми электродами не создают разность электрических потенциалов.
18. Способ по п. 2, в котором вторая смесь полимера и растворитель образуют в основном гомогенную смесь.
19. Способ по любому из п. 2 или 5, включающий извлечение полимерного композита, содержащего расслоенный графит.
20. Гомогенизированная смесь, полученная способом по п. 1, которая содержит расслоенный графит и глубокий эвтектический растворитель.
21. Расслоенный графит, полученный способом по любому из пп. 1-15.
22. Графен, полученный способом по любому из пп. 1-15.
23. Смесь графита и глубокого эвтектического растворителя, которая обладает любым массовым содержанием графита в пересчете на полную массу смеси.
24. Смесь графита и глубокого эвтектического растворителя по п. 23, в которой массовое содержание графита в пересчете на полную массу смеси составляет от 0,01% до 20%.
25. Смесь по п. 23 или 24, в которой глубокий эвтектический растворитель включает соль аммония и донор водородной связи.
26. Смесь по п. 25, в которой солью аммония является галогенид аммония.
27. Смесь по п. 26, в которой солью аммония является (2-гидроксиэтил)триметиламмонийхлорид.
28. Смесь по п. 25, в которой донор водородной связи выбран из группы, включающей спирт, амин, амид, мочевину, тиомочевину, имидазол и карбоновую кислоту.
29. Смесь по п. 28, в которой донором водородной связи является этиленгликоль.
30. Полимерный композиционный материал, включающий расслоенный графит, отличающийся тем, что указанный полимерный материал получен способом по любому из пп. 2, 5 или 19.
31. Полимерный композиционный материал, включающий расслоенный графит по п. 30, отличающийся тем, что расслоенный графит представляет собой графен.
32. Полимерный композиционный материал по п. 30 или 31, в котором полимером является проводящий полимер.
33. Способ получения композиционного материала расслоенный графит/металл, графен/металл, расслоенный графит/оксид металла или графен/оксид металла, включающий:
а) проведение способа по п. 1 и
b) взаимодействие продукта, полученного на стадии а), с соединением, выбранным из группы, включающей один или большее количество металлов, один или большее количество оксидов металлов и одну или большее количество солей металлов.
34. Способ по п. 33, в котором стадия b) включает взаимодействие одного или большего количества металлов с продуктом, полученным на стадии а), с получением композита графен/металл или композита графит/металл.
35. Способ по п. 34, в котором металл получают восстановлением соли предшественника, предпочтительно соли золота, серебра, платины, родия или палладия и их комбинаций.
2
36. Способ по п. 34, включающий добавление НО, ускоряющее образование композиционных материалов.
37. Способ по п. 33, в котором стадия b) включает взаимодействие одного или большего количества оксидов металлов, одного или большего количества фосфатов металлов или их смесей с продуктом, полученным на стадии а), с получением материала графен/оксид металла или графит/оксид металла.
38. Способ по п. 37, дополнительно включающий осаждение оксида металла путем добавления растворителя, в котором нерастворим оксид.
39. Способ по п. 33, в котором стадия b) включает взаимодействие предшественника одного или большего количества оксидов металлов, предпочтительно одной или большего количества солей металлов, с продуктом, полученным на стадии а), с получением материала графен/оксид металла или графит/оксид металла.
40. Композит расслоенный графит/металл, графен/металл, расслоенный графит/оксид металла или графен/оксид металла, полученный способом по одному из пп. 33-39.
41. Композит по п. 40, в котором металл выбран из группы, включающей золото, серебро, платину, палладий, родий, алюминий, олово, кобальт, железо, марганец, никель, молибден, титан, медь, церий, рутений, цинк, хром, ванадий, висмут, кремний, индий, германий, мышьяк и их смеси.
3
4
42. Композиционный материал по п. 40, выбранный из группы, включающей: композит графен/NiO, композит графен/FeO, композит
3
4
2
графен/Au, композит графен/Ag, композит графен/Pt, композит графен/CoO и композит графен/TiO.
43. Полимерный композиционный материал, полученный способом по п. 1, который представляет собой материал целлюлоза/расслоенный графит.
44. Применение расслоенного графита по п. 21 или графена по п. 22, или полимерного композиционного материала по п. 30 или 43, или композиционного материала по п. 41 или 42 для изготовления электронных устройств, аккумуляторов энергии, преобразователей питания, изготовления магнитных материалов или изготовления механически прочных материалов.
45. Смесь по п. 23, в которой графит представляет собой расслоенный графит.
46. Смесь по п. 23, которая представляет собой гомогенизированную смесь, содержащую:
расслоенный графит в форме листов различной толщины и размера, где по меньшей мере часть из них представляют собой графен
и глубокий эвтектический растворитель.